(57)【要約】本発明は、Ａ）エピクロロヒドリンとビスフェノールＡおよび／またはビスフェノールＦの反応生成物であるエポキシ樹脂５．０〜５０．０質量％、Ｂ）水希釈性エポキシ樹脂硬化剤５．０〜５５．０質量％、Ｃ）繊維０．１〜１０．０質量％、Ｄ）ワックス系開放時間延長剤０または０．１〜５．０質量％、Ｅ）流動学的添加剤０または０．１〜５．０質量％、Ｆ）充填剤５．０〜７０質量％、Ｇ）水０または０．１〜２０．０質量％、およびＨ）他の添加剤および／または加工剤０〜７０質量％（成分Ａ）〜Ｈ）の質量割合の合計が１００質量％となる）からなるコーティング組成物に関する。本発明の組成物は、レベリングおよび絶縁コンパウンドでの使用に特に適している。【特許請求の範囲】
【請求項１】
Ａ）エピクロロヒドリンと、ビスフェノールＡおよび／またはビスフェノールＦとの反応生成物の形のエポキシ樹脂５．０〜５０．０質量％、
Ｂ）水希釈性エポキシ樹脂硬化剤５．０〜５５質量％、
Ｃ）繊維０．１〜１０．０質量％、
Ｄ）ワックス系開放時間延長剤０または０．１〜５．０質量％、
Ｅ）流動学的添加剤０または０．１〜５．０質量％、
Ｆ）充填剤５．０〜７０．０質量％、
Ｇ）水０または０．１〜２０．０質量％、および
Ｈ）他の添加剤および／または加工助剤０〜７０質量％
を含むコーティング組成物であって、成分Ａ）〜Ｈ）の質量割合の合計が１００質量％となるコーティング組成物。
【請求項２】
２０℃で液体のエポキシ樹脂を成分Ａ）として使用することを特徴とする請求項１に記載の組成物。
【請求項３】
エピクロロヒドリンとビスフェノールＡの反応生成物の形で２０℃で液体のエポキシ樹脂を成分Ａ）として用いることを特徴とする請求項１または２に記載の組成物。
【請求項４】
成分Ａ）を５〜３０質量％用いることを特徴とする請求項１〜３のいずれかに記載の組成物。
【請求項５】
成分Ｂ）を５〜２５質量％用いることを特徴とする請求項１〜４のいずれかに記載の組成物。
【請求項６】
成分Ｃ）を０．１〜２．５質量％用いることを特徴とする請求項１〜５のいずれかに記載の組成物。
【請求項７】
成分Ｄ）を０．１〜２．０質量％用いることを特徴とする請求項１〜６にいずれかに記載の組成物。
【請求項８】
成分Ｅ）を０．１〜３．０質量％用いることを特徴とする請求項１〜７のいずれかに記載の組成物。
【請求項９】
成分Ｇ）を１．０〜１２．０質量％用いることを特徴とする請求項１〜８のいずれかに記載の組成物。
【請求項１０】
請求項１〜９のいずれかに記載のコーティング組成物の、レベリングおよび絶縁コンパウンドとしての使用。
【発明の詳細な説明】
【０００１】
（技術分野）
本発明は、コーティング組成物に関する。
【０００２】
（背景技術）
合成ポリマーバインダーの使用は、建築産業で長い歴史を持っている。１９５０年代の工業的乳化重合の開始、および安定な熱可塑性合成樹脂分散体の供給の増加に伴って、例えば、塗料および面プラスター分野では二つの方式で開発が始まった。一方で、エマルション塗料は粗い充填剤および砂と混合され、独特の表面模様を得るために厚く塗布された。これは、初期塗布プラスター、ローラー塗布プラスターおよび溝プラスターを産みだした。他方、弾性合成樹脂分散体は、その接着特性、耐湿性および機械特性を改良するために、鉱物質モルタルに添加された。これにより、改良された無機プラスターが得られ、最終的には石灰、セメントまたは水ガラスなどの化学的硬化成分を含まない純粋な合成樹脂プラスターが得られた。
【０００３】
更に、急速硬化絶縁コンパウンド、連続気泡成形体および透水舗装硬化物の製造のために、例えば、ポリウレタンの無水二成分系の形の、熱硬化ポリマーバインダー系を使用することが、ＤＥ−Ａ−３９３２４０６およびＤＥ−Ａ−４３２０１１８に記載されている。液体キャスト樹脂塗布、床レベリングコンパウンドおよびコンクリート保護系用の二成分ポリウレタン系に替わる技術として、溶剤含有および無溶剤熱硬化二成分エポキシ系の使用が、専門書（例えば、Ｅ． Ｆｏｇｌｉａｎｉｓｉ， Ｒ． Ｇｒｕｅｔｚｍａｃｈｅｒ， Ｒ． Ｈｏｅｆｅｒ， Ｗｏｆｕｅｒ ｅｉｇｎｅｎ ｓｉｃｈ Ｆｕｓｓｂｏｄｅｎｂｅｓｃｈｉｃｈｔｕｎｇｅｎ ａｕｓ Ｐｏｌｙｕｒｅｔｈａｎ ｕｎｄ Ｅｐｏｘｙ−Ｈａｒｚｅｎ？ Ｉｎｄｕｓｔｒｉｅｂａｕ， Ｓｕｐｐｌ． Ｉｎｄｕｓｔｒｉｅ−Ｂｏｄｅｎ−Ｔｅｃｈｎｉｋ ４３ ［２］， Ｍａｒｃｈ／Ａｐｒｉｌ １９９７， １８−２０頁参照）から知られている。これには、水性系も言及されている。
【０００４】
水性エポキシ系が、自動車産業での陽極電着塗装に、および缶ラッカーや耐蝕性プライマーにも、以前から知られている（例えば、Ｊ． Ｌ． Ｃｈｏｕ， Ｎｏｖｅｌ Ｃｏｒｒｏｓｉｏｎ−Ｒｅｓｉｓｔａｎｔ Ｗａｔｅｒｂｏｒｎｅ Ｅｐｏｘｙ Ｃｏａｔｉｎｇｓ， Ｐｏｌｙｍｅｒｓ Ｐａｉｎｔ Ｃｏｌｏｕｒ Ｊｏｕｒｎａｌ， １９９４ （Ｖｏｌ． １８４）， ４１３頁および４１６〜４１７頁参照）。
【０００５】
基本的に、エポキシ樹脂エマルションは、乳化重合による熱可塑性ポリマー分散体の製造にすでに成功裡に用いられ、例えば、Ｃ． Ｂａｕｍａｎｎ， Ｄ． Ｆｅｕｓｔｅｌ， Ｕ． Ｈｅｌｄ， Ｒ． Ｈｏｅｆｅｒ， Ｓｔａｂｉｌｉｓｉｅｒｕｎｇｓｓｙｓｔｅｍｅ ｆｕｅｒ ｄｉｅ Ｈｅｒｓｔｅｌｌｕｎｇ ｖｏｎ Ｐｏｌｙｍｅｒ−Ｄｉｓｐｅｒｓｉｏｎｅｎ， Ｗｅｌｔ ｄｅｒ Ｆａｒｂｅｎ， ２／１９９６， １５−２１頁に記載されたのと同じ界面活性化合物から調製されてよい。
【０００６】
例えば、Ｄｉｓｐｏｎｉｌ ２３（Ｃｏｇｎｉｓ Ｄｅｕｔｓｃｈｌａｎｄ ＧｍｂＨの製品， Ｄｕｅｓｓｌｅｄｏｒｆ／ＤＥ）などの特別の非イオン性乳化剤は、エポキシ樹脂二次エマルションの実際の製造に用いられる。エポキシ樹脂硬化剤として既に知られる不飽和脂肪酸のポリアミノアミドを酢酸添加してプロトン化することにより、それらを配合可能なカチオン性乳化剤および硬化剤に転化させることにより、別の非常に有効な乳化剤を得ることができる。従って、これらのカチオン性ポリアミノアミドもエポキシ樹脂乳化剤およびエポキシ樹脂硬化剤である。これらは、酸性のｐＨ範囲でその最適効力を発現する。強アルカリは、カチオン電荷を中和し、乳化剤活性を減少させ、それにより、例えば強アルカリ性セメント表面上では、エマルションが急速に不安定化されて早期に破壊されるので、硬化フィルムの水に対する比較的高い感受性への傾向にもかかわらず、前記の非イオン性で従ってアルカリ安定なエマルションは、セメント結合コーティングに対するプライマーおよびシーリングに、および水硬化性モルタルの変性になお使用されている。
【０００７】
（発明の開示）
以上に説明したように、溶剤含有エポキシ樹脂および水性エポキシ樹脂はともに当業者に知られ、建築産業で塗装やコーティングのためにかなり前から用いられてきているが、良好な加工性、アルカリ安定性、不透水性、初期耐水性、適当な開放時間、同時に加工の終点の簡単な認識性、自己レベリング挙動、高圧縮強さ、高い充填剤結合能と関連する貯蔵および沈降安定性、環境毒性適合性などの必要とされる特性の組み合わせが達成されていないという不十分さの故に、それらの絶縁およびレベリングコンパウンドとしての使用が未だ妨げられている。
本発明が解決しようとする課題は、従来技術により既知の系と比べて改良された性能特性により特徴付けられる絶縁およびレベリングコンパウンドを提供することであった。
【０００８】
本発明におけるレベリングおよび絶縁コンパウンドは、特に、コンクリート、木材または他の基材に適用された場合、均一に素早く流れ、平滑な表面を造るエポキシ樹脂に基づく床コーティング組成物であると理解される。それらは、州建築基準（例えば、”Ｄｉｅ ｎｅｕｅ Ｂａｕｏｒｄｎｕｎｇ ｆｕｅｒ Ｈｅｓｓｅｎ” Ｈｅｓｓｉｓｃｈｅｒ Ｓｔａｅｄｔｅ− ｕｎｄ Ｇｅｍｅｉｎｅｂｕｎｄ出版、Ｋｏｍｍｕｎａｌｅ Ｓｃｈｒｉｆｔｅｎ ｆｕｅｒ Ｈｅｓｓｅｎ ４５； Ｈ． Ｋｌｏｐｆｅｒ， Ｍｕｓｓ ｍａｎ Ｉｎｄｕｓｔｒｉｅｆｕｓｓｂｏｅｄｅｎ ｗａｅｒｍｅｄａｅｍｍｅｎ？ ｉｎ Ｉｎｄｕｓｔｒｉｅｆｕｓｓｂｏｅｄｅｎ ’９５， Ｔｅｃｈｎ． Ａｋａｄｅｍｉｅ Ｅｓｓｌｉｎｇｅｎ， Ｏｓｔｆｉｌｄｅｒｎ， １９９５ に引用）に定義されるような、防音および断熱にも役立ち得る。この定義から、レベリングおよび絶縁コンパウンドがコーティング組成物とみなされることは明らかである。
【０００９】
本発明は、
Ａ）エピクロロヒドリンと、ビスフェノールＡおよび／またはビスフェノールＦとの反応生成物の形のエポキシ樹脂５．０〜５０．０質量％、
Ｂ）水希釈性エポキシ樹脂硬化剤５．０〜５５質量％、
Ｃ）繊維０．１〜１０．０質量％、
Ｄ）ワックス系開放時間延長剤０または０．１〜５．０質量％、
Ｅ）流動学的添加剤０または０．１〜５．０質量％、
Ｆ）充填剤５．０〜７０．０質量％、
Ｇ）水０または０．１〜２０．０質量％、および
Ｈ）他の添加剤および／または加工助剤０〜７０質量％
を含むコーティング組成物であって、成分Ａ）〜Ｈ）の質量割合の合計が１００質量％となるコーティング組成物
に関する。
【００１０】
Ａ）からＦ）の成分に関して、各化合物は単独でまたはそれらの混合物として用いてよいことが特に指摘される。従って、一種および数種の、エポキシ樹脂Ａ）、エポキシ樹脂硬化剤Ｂ）、繊維Ｃ）、開放時間延長剤Ｄ）、流動学的添加剤Ｅ）および充填剤Ｆ）を用いてよい。
【００１１】
コーティング組成物は、当業者に既知のいずれの方法で製造してもよい。特に、成分を連続的に共に混合してよい。しかし、最終コーティング組成物を形成するために、二つまたはそれ以上の成分をまず予備混合し、その後その形で他の成分と接触させてもよい。この特別な変法は、特に成分Ｇ）（＝水）に適用する。水を用いる場合、本発明のコーティング組成物の製造の間、水を様々な方法で系に導入することができる。例えば、特に市販のＡ）〜Ｆ）群の化合物を、含水供給形で使用してもよい。換言すれば、水を、それ自体でコーティング組成物の他の必須成分と共に導入しても、あるいは、Ａ）〜Ｆ）の個々または全ての成分を含水供給形で用いて導入しても、両方の方法の組み合わせによってもよい。
【００１２】
好ましい態様において、コーティング組成物は、まずＢ）〜Ｈ）の全成分を混合して混合物（Ｉ）を製造し、その後混合物（Ｉ）に成分Ａ）を加えることにより製造される。混合物（Ｉ）対成分Ａ）の比は、好ましくは、（Ｉ）中に存在する硬化剤Ｂ）および成分Ａ）が、得られるコーティング組成物中で等モル比で存在するように選ばれる。
【００１３】
成分Ａ）〜Ｈ）の質量割合は、全て個々の活性物質含量に基づいている。例えば、コーティング組成物が一つまたはそれ以上の成分を含水供給形で用いて調製される場合、全体としてのコーティング組成物の特徴は、存在する個々の成分の量（活性物質として表される）により決定され、ある成分がコーティング組成物の製造中に無水または含水の形で使用されたかどうかによって決定されるのではない。従って、成分Ｇ）、すなわち水の含量割合は、全体としてコーティング組成物中に存在する水の合計として常に表される。
【００１４】
成分Ａ）
本発明のコーティング組成物の成分Ａ）は、ビスフェノールＡおよび／またはビスフェノールＦとエピクロロヒドリンの反応生成物からなるエポキシ樹脂により形成される。このような反応生成物は、当業者に既知である（Ｊｕｌｉａ Ｍｏｅｃｋｅｌ， Ｕｄｏ Ｆｕｈｒｍａｎｎ， Ｅｐｏｘｉｄｈａｒｚｅ−Ｓｃｈｌｕｅｓｓｅｌｗｅｒｋｓｔｏｆｆｅ ｆｕｅｒ ｄｉｅ ｍｏｄｅｒｎｅ Ｔｅｃｈｎｉｋ， Ｄｉｅ Ｂｉｂｌｉｏｔｈｅｋ ｄｅｒ Ｔｅｃｈｎｉｋ， Ｖｏｌ． ５１， Ｖｅｒｌａｇ ｍｏｄｅｒｎｅ Ｉｎｄｕｓｔｒｉｅ， １９９０， ４−７頁）。ここで、最も一般的なエポキシ樹脂がビスフェノールＡとエピクロロヒドリンの縮合生成物であること、その反応中に形成される分子鎖の長さが用いられた出発成分中のモル比に依存し、指標ｎで記述されることが、特に言及される。分子量および同時にコンパウンドの粘度が鎖長の増加につれて増加する。この種の未変性樹脂は、０＞ｎ＞１の場合２０℃（室温）で一貫して液体であり、ｎが２〜１３またはそれ以上の値を有する場合相当する固体樹脂である。相当するビスフェノールＦ樹脂もこの文献に記載されている。
【００１５】
液体未変性ビス−Ａおよびビス−Ｆエポキシ樹脂は無溶剤であり、加工が容易で、５０００〜１５０００ｍＰａｓの範囲、好ましくは５０００〜１００００ｍＰａｓの範囲の粘度を有する（これらおよび以降の粘度はＢｒｏｏｋｆｉｅｌｄ粘度計による２０℃での測定に基づく）。これらは、例えばＣｈｅｍ−Ｒｅｓ Ｅ ３０ （Ｈｅｎｋｅｌ Ｓ．ｐ．Ａ．， Ｍｉｌａｎ ／ Ｉｔ．）の名称で市販されている。
【００１６】
所望により、そのような樹脂の粘度を、反応性希釈剤の添加により、例えば２００ｍＰａｓまで更に低下させることもできる。反応性希釈剤により希釈された樹脂も、例えばＣｈｅｍ−Ｒｅｓ Ｅ ９７ （Ｈｅｎｋｅｌ Ｓ．ｐ．Ａ．， Ｍｉｌａｎ ／ Ｉｔ．）の名称で市販されている。本明細書中、反応性希釈剤は流動学的添加剤とみなされるので、そのような樹脂は、成分Ａ）およびＥ）の混合物であってよい。
【００１７】
１つの態様において、前記型の２０℃で液体のエポキシ樹脂（ビスフェノールＡおよび／またはビスフェノールＦとエピクロロヒドリンの反応生成物）が、成分Ａ）として用いられる。
ビスフェノールＡとエピクロロヒドリン液の２０℃での反応生成物は、成分Ａ）として好ましく用いられる。
１つの態様において、成分Ａ）は、５〜３０質量％の量で用いられる。
【００１８】
成分Ｂ）
本発明のコーティング組成物の成分Ｂ）は、水希釈性エポキシ樹脂硬化剤である。好ましくは、α，β−不飽和カルボン酸エステルおよびモノ−、ジ−またはポリアミノポリアルキレンオキシド化合物に基づく付加物から誘導される化合物が、成分Ｂ）として用いられる。成分Ｂ）は、好ましくは以下に記載のＢ１）〜Ｂ３）の群から選ばれる。
Ｂ１）の硬化剤は、
（ａ）一つまたはそれ以上のα，β−不飽和カルボン酸エステル（Ｉ）：
【化１】
2004512395.tif 000002
［式中、Ｒ１は、１５個までの炭素原子を含む芳香族または脂肪族基である。置換基Ｒ２、Ｒ３およびＲ４は互いに独立に、水素、２０個までの炭素原子を含む分岐または未分岐の脂肪族または芳香族基、若しくは−（ＣＨ２）ｎ−ＣＯＯＲ１基（ここで、Ｒ１は前記に定義したとおりであり、ｎは０〜１０の数である。）である。］
を、エステル交換反応触媒の存在下、
（ｂ）一つまたはそれ以上のヒドロキシ化合物と、（ｂ）中の水酸基の、α，β−不飽和カルボン酸エステル中のエステル基ＣＯＯＲ１に対する当量比が１．５：１から１０：１の範囲であるような量で化合物（ａ）および（ｂ）用いて
反応させ、
得られた中間生成物Ｚ１を、
（ｃ）一つまたはそれ以上のモノ−、ジ−またはポリアミノポリアルキレンオキシド化合物と、（ｃ）のアミノ窒素原子上の反応性水素原子の、中間生成物Ｚ１中のエステル基に対する当量比を１０：１〜１：１０の範囲に調節して
反応させ、
次いで、得られた中間生成物Ｚ２を、
（ｄ）一つまたはそれ以上のポリエポキシドと、ポリエポキシ（ｄ）中のオキシラン環の、（ｃ）で用いられるモノ−、ジ−またはポリアミノポリアルケニルオキシド化合物に対する当量比を１００：１〜１．５：１の値に調節して
反応させ、
その後、得られた中間生成物Ｚ３を、
（ｅ）一つまたはそれ以上の第１および／または第２アミンと、中間生成物Ｚ３中のオキシラン環の、（ｅ）のアミノ窒素原子上の反応性水素原子に対する当量比を１：１．５〜１：２０の値に調節して
反応させることにより、得られる。
【００１９】
本発明の硬化剤は、その分子量に依存して、液体または固体の物質である。
「当量比」は、当業者によく知られている。当量表現の背後にある基本概念は、反応に関与する各物質に対して、所望の反応に係わる反応性基が考慮されることである。当量比を示すことにより、用いられる化合物（ｘ）および（ｙ）の様々な反応性基全てが相互に関係する比を表現することができる。これに関連して、反応性基が最小の有効反応性基と理解される、すなわち、反応性基の概念は官能基の概念と一致しないことに留意することが重要である。Ｈ−酸化合物の場合、例えばこれは、ＯＨ基またはＮＨ基はそのような反応性基を示すが、同一の窒素原子に位置する二つの反応性水素原子を持つＮＨ２基はそのような反応性基ではないことを意味する。この場合、官能基ＮＨ２の中の二つの水素原子は、適切に反応性基とみなされるので、官能基ＮＨ２は二つの反応性基（すなわち水素原子）を含む。
【００２０】
１つの態様において、中間生成物Ｚ１および化合物（ｃ）は、（ｃ）のアミノ窒素原子上の反応性水素原子の、中間生成物Ｚ１中のエステル基に対する当量比が、４：１〜１：４の範囲、特に２．５：１〜１．５：１の範囲であるような量で用いられる。
別の態様において、ポリエポキシド（ｄ）中のオキシラン環の、（ｃ）中のモノ−、ジ−またはポリアミノポリアルキレンオキシド化合物の当量比が、５０：１〜１０：１の範囲に調整される。
【００２１】
本発明で用いられる式（Ｉ）で示されるα，β−不飽和カルボン酸エステル（ａ）の例は、アクリル酸メチル、アクリル酸エチル、マレイン酸ジメチル、マレイン酸ジエチル、フマル酸ジメチル、フマル酸ジエチル、イタコン酸ジメチル、イタコン酸ジエチルである。特に好ましい化合物（ａ）は、マレイン酸ジアルキル、特にマレイン酸ジエチルおよびマレイン酸ジメチルである。
【００２２】
ヒドロキシ化合物（ｂ）は、脂肪族または芳香族であってよい。化合物（ｂ）は、エステル交換反応触媒に対して不活性でなければならない。
【００２３】
適当な芳香族化合物（ｂ）の例は、レゾルシノール、ヒドロキノン、２，２−ビス−（４−ヒドロキシフェニル）−プロパン（ビスフェノールＡ）、ジヒドロキシジフェニルメタン（ビスフェノールＦ）の異性体混合物、テトラブロモビスフェノールＡ、４，４’−ジヒドロキシジフェニルシクロヘキサン、４，４’−ジヒドロキシ−３，３−ジメチルジフェニルプロパン、４，４’−ジヒドロキシジフェニル、４，４’−ジヒドロキシベンゾフェノール、ビス−（４−ヒドロキシフェニル）−１，１−エタン、ビス−（４−ヒドロキシフェニル）−１，１−イソブタン、ビス−（４−ヒドロキシフェニル）−メタン、ビス−（４−ヒドロキシフェニル）−エーテル、ビス−（４−ヒドロキシフェニル）スルホンなど、および前記化合物の塩素化および臭素化生成物である。ビスフェノールＡが好ましい芳香族化合物（ｂ）である。
【００２４】
１つの好ましい態様において、ヒドロキシ化合物（ｂ）は、脂肪アルコール、アルカンジオールおよびポリエーテルジオールの群から選ばれる。所望により、これらの化合物はアルコキシル化されていてもよい。
【００２５】
脂肪アルコールは、飽和またはオレフィン性不飽和であってよい６〜３６個の炭素原子を含む第１アルコールである。適当な脂肪アルコールの例は、ヘキサノール、ヘプタノール、オクタノール、ペラゴニルアルコール、デカノール、ウンデカノール、ラウリルアルコール、トリデカノール、ミリスチルアルコール、ペンタデカノール、パルミチルアルコール、ヘプタデカノール、ステアリルアルコール、ノナデカノール、アラキジルアルコール、ヘネイコサノール、ベヘニルアルコール、トリコサノール、リグノセリルアルコール、１０−ウンデカノール、オレイルアルコール、エライジルアルコール、リシノリルアルコール、リノールアルコール、リノレンアルコール、ガドレイルアルコール、アラキドニルアルコール、エルシルアルコール、ブラシジルアルコールである。
【００２６】
アルカンジオールは、一般式：ＨＯＣＨ２−Ｒ５−ＣＨ２ＯＨ［式中、Ｒ５は、飽和または不飽和の、直鎖または分岐の、および芳香族構造を含んでよい、疎水性炭化水素基である。］で示される化合物である。その例は、１，６−ヘキサンジオール、１，７−ヘプタンジオール、１，８−オクタンジオール、ポリオキシテトラメチレンジオール（ポリテトラヒドロフランとしても知られる）および所謂ダイマージオールである。ダイマージオールが、本発明の目的に特に好ましい。
【００２７】
ダイマージオールは、例えばダイマー脂肪酸エステルの還元により得られる、周知の市販化合物である。これらのダイマー脂肪酸エステルの基礎となるダイマー脂肪酸は、不飽和脂肪酸のオリゴマー化により得られ得るカルボン酸、一般に、オレイン酸、リノール酸、エルカ酸などの脂肪酸などである。オリゴマー化は、通常、例えば粘土などの触媒の存在下に高温で行われる。得られる物質（工業品質のダイマー脂肪酸）は、二量化生成物が優勢な混合物である。しかし、少量の高次オリゴマー、特にトリマー脂肪酸も存在する。ダイマー脂肪酸は、市販製品であり、様々な組成と品質で販売されている。ダイマー脂肪酸に関して多くの文献が入手可能であり、例えば、以下の文献：Ｆｅｔｔｅ ＆ Ｏｅｌｅ ２６（１９９４）， ４７−５１頁；Ｓｐｅｃｉａｌｉｔｙ Ｃｈｅｍｉｃａｌｓ １９８４ （Ｍａｙ Ｎｕｍｂｅｒ）， １７， １８， ２２−２４頁が参照できる。ダイマージオールは、当業者に周知であり、例えばダイマージオールの製造、構造および化学は、最近の文献：Ｆａｔ Ｓｃｉ． Ｔｅｃｈｎｏｌ． ９５ （１９９３）， Ｎｏ． ３， ９１−９４頁に記載されている。本発明によれば、好ましいダイマージオールは、少なくとも５０％、好ましくは少なくとも７５％のダイマー含量を有し、ダイマー分子あたりの炭素原子数が主として３６〜４４個のものである。
【００２８】
本発明におけるポリエーテルジオールは、一般式：ＨＯＣＨ２−Ｒ６−ＣＨ２ＯＨ［式中、Ｒ６は、飽和または不飽和の、直鎖または分岐の、および芳香族構造を含んでよい、疎水性炭化水素基であり、その中の一つまたはそれ以上のＣＨ２単位が、それぞれ酸素原子により置換される。］で示されるジオールである。
【００２９】
ポリエーテルジオールの特に魅力的な種が、１，２−エタンジオール、１，３−プロパンジオール、１，２−プロパンジオール、１，４−ブタンジオール、１，３−ブタンジオール、１，５−ペンタンジオール、１，６−ヘキサンジオール、１，７−ヘプタンジオールおよび１，８−オクタンジオール、ポリオキシテトラメチレンジオール（ポリテトラヒドロフラン）およびダイマージオールなどのアルカンジオールのアルコキシル化により得ることができる。これらアルコキシル化ジオールの製造は、通常以下のように行われる：第一段階において、要求されるジオールをエチレンオキシドおよび／またはプロピレンオキシドと接触させ、得られる混合物を２０〜２００℃の温度でアルカリ触媒の存在下に反応させる。用いたジオールへのエチレンオキシド（ＥＯ）および／またはプロピレンオキシド（ＰＯ）の付加生成物は、このようにして得られる。故に、付加生成物は、特定のジオールとのＥＯ付加物またはＰＯ付加物またはＥＯ／ＰＯ付加物である。ＥＯ／ＰＯ付加物の場合、ＥＯおよびＰＯの付加が統計的にまたはブロック的に生じる。
【００３０】
化合物（ａ）および（ｂ）の反応に適当なエステル交換反応触媒は、従来技術から当業者に知られるエステル交換反応触媒である。適当な触媒は、ナトリウムメトキシド、ジブチルスズジアセテート、テトライソプロピルオルトチタネ−トである。所望により、エステル交換反応後に触媒を不活性化してもよいが、必ずしも必要ではない。
【００３１】
適当なアミノ化合物（ｃ）は、モノ−、ジ−またはポリアミノポリアルキレンオキシド化合物である。これは、これらの化合物が、一方で一つ、二つまたはそれ以上のアミノ官能基（ＮＨまたはＮＨ２官能基）を含み、他方でアルキレンオキシド単位を含むことを意味する。アルキレンオキシド単位は、特に、エチレンオキシド、プロピレンオキシド、およびブチレンオキシドであり、エチレンオキシドおよびプロピレンオキシドが特に好ましい。化合物（ｃ）は、２０℃で水に少なくとも部分的に可溶の物質である。
【００３２】
化合物（ｃ）の製造は、従来技術より既知であり、ヒドロキシ官能化合物とアルキレンオキシドとの反応、および得られる末端ヒドロキシル基のアミノ基への転化からなる。
ヒドロキシ官能化合物のアルキレンオキシドとの反応に関する限り、エトキシル化およびプロポキシル化は特に重要である。以下の方法が通常用いられる：第１段階において、必要とされるヒドロキシ官能化合物を、エチレンオキシドおよび／またはプロピレンオキシドと接触させ、得られる混合物を２０〜２００℃の温度範囲でアルカリ触媒の存在下に反応させる。このようにしてエチレンオキシド（ＥＯ）および／またはプロピレンオキシド（ＰＯ）の付加生成物が得られる。付加生成物は、好ましくは、特定のヒドロキシ官能化合物とのＥＯ付加物またはＰＯ付加物またはＥＯ／ＰＯ付加物である。ＥＯ／ＰＯ付加物の場合、ＥＯおよびＰＯの付加が統計的にまたはブロック的に生じる。
【００３３】
１つの態様において、一般式：Ｒ８−Ｏ−Ｒ９−ＣＨ２ＣＨ（Ｒ１０）−ＮＨ２で示される物質が、化合物（ｃ）として用いられる。本式中：
・Ｒ８は、脂肪族、環式脂肪族または芳香族であってよい１〜１２個の炭素原子を含む単官能有機基であり、
・Ｒ９は、５〜２００ポリアルキレン単位、特にＥＯおよび／またはＰＯ単位からなるポリオキシアルキレン基である。
・Ｒ１０は、水素または４個までの炭素原子を含む脂肪族基である。
【００３４】
本発明の目的に特に適している化合物（ｃ）の代表例は、市販物質であり当業者に既知の「Ｊｅｆｆａｍｉｎｅｓ」である。一例は、Ｔｅｘａｃｏによれば、メタノールをエチレンオキシドおよびプロピレンオキシドと反応させ、次いで、得られた中間生成物の末端ヒドロキシル基をアミン基に転化することにより製造される「Ｊｅｆｆａｍｉｎｅ ２０７０」である（ＷＯ９６／２０９７１、１０頁、１２−１５行参照）。
化合物（ｃ）は、１４８〜５０００、および好ましくは４００〜２０００の平均分子量（数平均Ｍｎ）を有する。
【００３５】
エポキシ化合物（ｄ）は、１分子中に平均して少なくとも二つのエポキシ基を含むポリエポキシドである。これらのエポキシ化合物は、飽和および不飽和で、脂肪族、環式脂肪族およびヘテロ環状であって良く、ヒドロキシル基も含んでよい。それらは、混合および反応条件下で不都合な副反応を生じない置換基、例えば、アルキル基またはアリール基、エーテル基なども含んでよい。これらのエポキシ化合物は、多価、好ましくは二価の、アルコール、フェノール、これらフェノールの水素化生成物、および／またはノボラック（一価または多価フェノールとアルデヒド、特に好ましくはホルムアルデヒドとの、酸触媒存在下での反応生成物）に基づく好ましいポリグリシジルエーテルである。これらのエポキシ化合物のエポキシ当量質量は、好ましくは１６０と５００の間、より好ましくは１７０と２５０の間である。物質のエポキシ当量質量は、１モルのオキシラン環を含む物質の質量（グラム）である。好ましい多価フェノールは、以下の化合物である：レゾルシノール、ヒドロキノン、２，２−ビス−（４−ヒドロキシフェニル）−プロパン（ビスフェノールＡ）、ジヒドロキシジフェニルメタン（ビスフェノールＦ）の異性体混合物、テトラブロモビスフェノールＡ、４，４’−ジヒドロキシジフェニルシクロヘキサン、４，４’−ジヒドロキシ−３，３−ジメチルジフェニルプロパン、４，４’−ジヒドロキシジフェニル、４，４’−ジヒドロキシベンゾフェノール、ビス−（４−ヒドロキシフェニル）−１，１−エタン、ビス−（４−ヒドロキシフェニル）−１，１−イソブタン、ビス−（４−ヒドロキシフェニル）−メタン、ビス−（４−ヒドロキシフェニル）−エーテル、ビス−（４−ヒドロキシフェニル）スルホンなど、および、前記化合物の塩素化物、臭素化物である。ビスフェノールＡが特に好ましい。
ビスフェノールＡ
【化２】
2004512395.tif 000003
【００３６】
多価アルコールのポリグリシジルエーテルも適当な化合物（ｄ）である。そのような多価アルコールの例は、エチレングリコール、ジエチレングリコール、トリエチレングリコール、１，２−プロピレングリコール、ポリオキシプロピレングリコール（ｎ＝１〜２０）、１，３−プロピレングリコール、１，４−ブチレングリコール、１，５−ペンタンジオール、１，６−ヘキサンジオール、１，２，６−ヘキサントリオール、グリセロール、およびビス−（４−ヒドロキシシクロヘキシル）−２，２−プロパンである。
【００３７】
他の適当な化合物（ｄ）は、エピクロロヒドリンまたは類似エポキシ化合物と、シュウ酸、コハク酸、アジピン酸、グルタル酸、フタル酸、テレフタル酸、ヘキサヒドロフタル酸、２，６−ナフタレンジカルボン酸および二量化リノレン酸などの脂肪族、環式脂肪族または芳香族ポリカルボン酸との反応により得られるポリカルボン酸のポリグリシジルエーテルである。その例は、アジピン酸ジグリシジルエステル、フタル酸ジグリシジルエステルおよびヘキサヒドロフタル酸ジグリシジルエステルである。
【００３８】
適当なエポキシ化合物（ｄ）の包括的なリストは、
・Ａ． Ｍ． Ｐａｑｕｉｎ， ”Ｅｐｏｘｉｄｖｅｒｂｉｎｄｕｎｇｅｎ ｕｎｄ Ｅｐｏｘｉｄｈａｒｚｅ”， Ｓｐｒｉｎｇｅｒ−Ｖｅｒｌａｇ， Ｂｅｒｌｉｎ １９５８， Ｃｈａｐｔｅｒ Ｖ， ３０８−４６１頁、および
・Ｌｅｅ， Ｎｅｖｉｌｌｅ ”Ｈａｎｄｂｏｏｋ ｏｆ Ｅｐｏｘｙ Ｒｅｓｉｎｓ” １９６７，第２章， ２０１および２−３３頁
に見出すことができる。
いくつかのエポキシ化合物（ｄ）の混合物も使用されてよい。
【００３９】
本発明の目的に適当なアミン（ｅ）は、第１または第２アミンである。好ましいアミン（ｅ）は、一分子当たり少なくとも二つの窒素原子および少なくとも二つの活性アミノ水素原子を含むポリアミンである。脂肪族、芳香族、脂肪芳香族、環式脂肪族および複素環状ジ−およびポリアミンが用いられてよい。
【００４０】
以下は、適当なアミン（ｅ）の例である：ポリエチレンアミン（エチレンジアミン、ジエチレントリアミン、トリエチレンテトラミン、テトラエチレンペンタアミンなど）、１，２−プロピレンジアミン、１，３−プロピレンジアミン、１，４−ブタンジアミン、１，５−ペンタンジアミン、１，３−ペンタンジアミン、１，６−ヘキサンジアミン、３，３，５−トリメチル−１，６−ヘキサンジアミン、３，５，５−トリメチル−１，６−ヘキサンジアミン、２−メチル−１，５−ペンタンジアミン、ビス−（３−アミノプロピル）アミン、Ｎ，Ｎ’−ビス−（３−アミノプロピル）−１，２−エタンジアミン、Ｎ−（３−アミノプロピル）−１，２−エタンジアミン、１，２−ジアミノシクロヘキサン、１，３−ジアミノシクロヘキサン、１，４−ジアミノシクロヘキサン、アミノエチルピペラジン、ポリ（アルキレンオキシド）ジアミン、およびトリアミン（例えば、Ｊｅｆｆａｍｉｎｅ Ｄ−２３０、Ｊｅｆｆａｍｉｎｅ Ｄ−４００、Ｊｅｆｆａｍｉｎｅ Ｄ−２０００、Ｊｅｆｆａｍｉｎｅ Ｄ−４０００、Ｊｅｆｆａｍｉｎｅ Ｔ−４０３、Ｊｅｆｆａｍｉｎｅ ＥＤＲ−１４８、Ｊｅｆｆａｍｉｎｅ ＥＤＲ−１９２、Ｊｅｆｆａｍｉｎｅ Ｃ−３４６、Ｊｅｆｆａｍｉｎｅ ＥＤ−６００、Ｊｅｆｆａｍｉｎｅ ＥＤ−９００、Ｊｅｆｆａｍｉｎｅ ＥＤ−２００１）、メタキシレンジアミン、フェニレンジアミン、４，４’−ジアミノジフェニルメタン、トルエンジアミン、イソホロジアミン、３，３’−ジメチル−４，４’−ジアミノジシクロヘキシルメタン、４，４’−ジアミノジシクロヘキシルメタン、２，４’−ジアミノジシクロヘキシルメタン、メチレン架橋により結合されたポリ（シクロヘキシル芳香族）アミンの混合物（ＭＢＰＣＡＡとしても知られる）およびポリアミノアミド。
他の適当な化合物（ｅ）は、前記α，β−不飽和カルボン酸エステル（ａ）と上記アミンとの反応生成物、および前記ポリエポキシ化合物（ｄ）と上記アミンとの反応生成物である。
【００４１】
Ｂ２）型の硬化剤は、
（ａ）一つまたはそれ以上のα，β−不飽和カルボン酸エステル（Ｉ）：
Ｒ２Ｒ３Ｃ＝（Ｒ４）ＣＯＯＲ１　　　　　（Ｉ）
［式中、Ｒ１は１５個までの炭素原子を含む芳香族または脂肪族基である。置換基Ｒ２、Ｒ３およびＲ４は、互いに独立に水素、２０個までの炭素原子を含む分岐または未分岐の脂肪族または芳香族基、または−（ＣＨ２）ｎ−ＣＯＯＲ１基（ここで、Ｒ１は前記に定義したとおりであり、ｎは０〜１０の数である）を示す。］
を、
（ｃ）一つまたはそれ以上のモノ−、ジ−またはポリアミノポリアルキレンオキシド化合物と、アミノ窒素原子上の反応性水素原子の、カルボン酸エステル（ａ）中の式（Ｉ）で示されるＣＯＯＲ１基のα，β−位のＣ＝Ｃに対する当量比が、１０：１〜１：１０の範囲である量で（ａ）および（ｃ）を用いて、反応させ、
続いて、中間生成物Ｚ４を、
（ｄ）一つまたはそれ以上のポリエポキシドと、ポリエポキシド（ｄ）中のオキシラン環の、モノ−、ジ−またはポリアミノポリアルキレンオキシド化合物（ｃ）に対する当量比を１００：１〜１．５：１の値に調節して、
反応させ、
その後、中間生成物Ｚ５を、
（ｅ）一つまたはそれ以上の第１および／または第２アミンと、中間体生成物Ｚ５中のオキシラン環の、（ｅ）のアミノ窒素原子上の反応性水素原子に対する当量比を１：１．５〜１：２０に調節して、
反応させる
ことにより得られる。
Ｂ１）型の硬化剤に関する先の説明は、物質（ａ）および物質（ｃ）〜（ｅ）にも当てはまる。
【００４２】
Ｂ３）型の硬化剤は、
（ａ）一つまたはそれ以上のα、β−不飽和カルボン酸エステル（Ｉ）：
Ｒ２Ｒ３Ｃ＝（Ｒ４）ＣＯＯＲ１　　　　　（Ｉ）
［式中、Ｒ１は１５個までの炭素原子を含む芳香族または脂肪族基である。置換基Ｒ２、Ｒ３およびＲ４は、互いに独立に水素、２０個までの炭素原子を含む分岐または未分岐の脂肪族または芳香族基、または−（ＣＨ２）ｎ−ＣＯＯＲ１基（ここで、Ｒ１は前記に定義したとおりであり、ｎは０〜１０の数である）を示す。］
を、
（ｃ）一つまたはそれ以上のモノ−、ジ−またはポリアミノポリアルキレンオキシド化合物と、アミノ窒素原子上の反応性水素原子の、カルボン酸エステル（ａ）中の式（Ｉ）で示されるＣＯＯＲ１基のα，β−位のＣ＝Ｃに対する当量比が、１０：１〜１：１０の範囲である量で（ａ）および（ｃ）を用いて、反応させ、
続いて、中間生成物Ｚ４を、
（ｇ）一つまたはそれ以上のポリヒドロキシ化合物と、中間生成物Ｚ４中のエステル基の、ポリヒドロキシ化合物（ｇ）中のヒドロキシ基に対する当量比を１：１．１〜１：１０の値に調節して、反応させ、
次いで、中間生成物Ｚ６を、
（ｄ）一つまたはそれ以上のポリエポキシドと、ポリエポキシド（ｄ）中のオキシラン環の、中間生成物Ｚ６に対する当量比を１．５：１〜６：１の値に調節して、反応させ、
その後、中間生成物Ｚ７を、
（ｅ）一つまたはそれ以上の第１および／または第２アミンと、中間生成物Ｚ７中のオキシラン環の、（ｅ）のアミノ窒素原子上の反応性水素原子に対する当量比を１：１．５〜１：２０に調節して、反応させる
ことにより得られる。
Ｂ１）型の硬化剤に関する先の説明は、物質（ａ）および物質（ｃ）〜（ｅ）にも当てはまる。
【００４３】
ポリヒドロキシ化合物（ｇ）は、脂肪族または芳香族であってよい。
１つの態様において、ポリヒドロキシ化合物（ｇ）は、特別な脂肪族ジオール、すなわちアルカンジオール、特に二量化体ジオール、ポリエーテルジオール、およびポリエステルジオールの群から選ばれる。成分（ｂ）についてのＢ１）型の硬化剤における先の説明は、二量化体ジオールを含むアルカンジオールおよびポリエーテルジオールにも当てはまる。
【００４４】
本発明におけるポリエステルジオールは、一般式：
ＨＯＣＨ２−Ｒ７−ＣＨ２ＯＨ
［式中、Ｒ７は飽和または不飽和の直鎖または分岐の疎水性炭化水素基であり、芳香族構造も含んでよく、その中の一つまたはそれ以上のＣＨ２単位は、ＣＯＯ単位によりそれぞれ置換される。］
で示されるジオールである。それらは、通常、二官能性ポリオールとジカルボン酸またはそれらの無水物との反応により製造される。通常用いられるポリオールは、エチレングリコール、１，２−プロパンジオール、１，４−ブタンジオール、１，６−ヘキサンジオールである。典型的なジカルンボン酸は、コハク酸、アジピン酸、フタル酸無水物である。１，６−ヘキサンジオールアジピン酸ポリエステルが特に好ましい。
１つの態様において、成分Ｂ）は、５〜２５質量％の量で用いられる。
【００４５】
成分Ｃ）
本発明のコーティング組成物の成分Ｃ）は、繊維から形成される。
当業者によく知られるように、「繊維」なる語は、分子（またはミセル）が全体に分子の長さ方向（または直格子線）で平行である、長い集合体の総称として用いられる。繊維は、個々にまたは束になった形において、限られた長さの線状構造（単繊維または毛髪）、または実質上無限の繊維（フィラメント）である。
以下の繊維またはそれらの混合物は、成分Ｃ）として特に適当である：Ｔｗａｒｏｎ １０９４およびＴｗａｒｏｎ １０９４。
【００４６】
繊維Ｃ）は、特にコーティング組成物の特性に影響を与えることが意図されている。化学的、熱的および機械的特性における改良とは別に、コーティングの製造関連特性が、繊維により顕著に影響される。本発明のコーティング組成物は、加工挙動に関しても明確な効果を示す。コーティング組成における繊維Ｃ）の効果は、例えば、組成物中に存在する充填剤が、硬化中に、沈降したとしてもゆっくりとしか沈降せず、とりわけ全く沈降しないことである。
【００４７】
本発明の組成物中の繊維Ｃ）の存在により、コーティング組成物の機械特性が、繊維を含まない組成物と比較して、顕著に改良されている。本発明の組成物は、コーティング組成物の全成分に基づき、０．１〜１０質量％の量で繊維Ｃ）を含む。好ましくは、繊維は０．１〜５．０質量％の量で用いられる。自己レベリングコーティングを得るために、０．１〜２．５質量％の範囲が特に好ましい。繊維をこの特定の割合で含むコーティング組成物は、繊維を含まないコーティング組成物よりも、より柔軟で、より高い曲げ強度、引っ張り強度および引裂き強さを示すコーティングを与える。対照的に、繊維を添加せずに得たコーティングは、脆く、柔軟でないので、その機械特性を測定することはできない。
【００４８】
成分Ｄ）
本発明のコーティング組成物の成分Ｄ）は、ワックス系の、いわゆる開放時間延長剤により形成される。このような系は、当業者に既知である（ワックスの定義は、例えば、Ｕ． Ｚｏｒｌｌ， Ｅｄ．， ＲＯＥＭＰＰ−Ｌｅｘｉｋｏｎ， Ｌａｃｋｅ ｕｎｄ Ｄｒｕｃｋｆａｒｂｅｎ， ｐ．６１５， Ｇｅｏｒｇ Ｔｈｉｅｍｅ Ｖｅｒｌ．， Ｓｔｕｔｔｇａｒｔ， Ｎｅｗ Ｙｏｒｋ， １９９８ に記載されている）。水性エマルション形または無機担体上の固体供給形のワックスは、開放時間の延長のため、並びに、充填および絶縁コンパウンドの柔軟性および可塑性を増大させるために、加工中に用いられる。「ワックス」の表現は、狭義のワックスおよび脂肪アルコールの両方を包含する。
【００４９】
相当するワックス系加工添加剤は、Ｒ． Ｎｅｕｍａｎｎ， Ｈ．−Ｇ． Ｓｃｈｕｌｔｅ， Ｒ． Ｈｏｅｆｅｒ， Ｐｕｌｖｅｒ， ｄａｓ Ｅｉｇｅｎｓｃｈｆｔｅｎ ｓｃｈａｆｆｔ， Ｂａｕｔｅｎｓｃｈｕｔｚ ｕｎｄ Ｂａｕｓａｎｉｅｒｕｎｇ， Ｈｅｆｔ ３／１９９９， ｐｐ／２２−２７ および Ｕ． Ｎａｇｏｒｎｙ， Ｅｘｔｅｎｓｉｏｎ ｏｆ ｗｏｒｋａｂｉｌｉｔｙ ｏｆ ｓｙｎｔｈｅｔｉｃ ｒｅｓｉｎ ｐｌａｓｔｅｒｓ ｗｉｔｈ ａｄｄｉｔｉｖｅｓ ｂａｓｅｄ ｏｎ ｆａｔｔｙ ｒａｗ ｍａｔｅｒｉａｌｓ； ＣｏｎＣｈｅｍ−Ｊｏｕｒｎａｌ， Ｎｏ． １／１９９４， ｐｐ． ２３−２６ に詳細に記載されている。粉体状ワックス系開放時間延長剤、特に固体担体上の分子あたり１６〜７２個の炭素原子を含む脂肪アルコールが特に好ましい。これに関連して、ＷＯ９８／４９１１４の開示を特に参照する。特に適当なワックス系開放時間延長剤は、Ｃｏｇｎｉｓ Ｄｅｕｔｓｃｈｌａｎｄ ＧｍｂＨ， Ｄｕｅｓｓｅｌｄｏｒｆ／ＤＥから市販のＬｏｘａｎｏｌ（登録商標）８４２ＤＰ（水性分散体）およびＬｏｘａｎｏｌ（登録商標）Ｐ（無水粉体状固体）製品である。
一つの態様において、成分Ｄ）が、コーティング組成物の全成分に基づき０．１〜２．０質量％の量で使用される。
【００５０】
成分Ｅ）
本発明のコーティング組成物の成分Ｅ）は、流動学的添加剤により形成される。当業者に既知の流動学的添加剤、好ましくは層状シリケートまたはポリ（メタ）アクリレートまたはセルローズエーテルまたは結合性増粘剤が、個々にまたは組み合わせて用いられてよい。
【００５１】
好ましくは、層状シリケートが、疎水的に変性されたポリエーテルウレタン（ＨＥＵＲ）または疎水的に変性されたポリエーテル（ＨＭＰＥ）と組み合わせて用いられる。疎水的変性は、言及した種類の化合物の分子中に疎水性基が存在することを意味している。特に好ましいＨＥＵＲは、Ｇ． Ｓｃｈｕｌｔｅ， Ｊ． Ｓｃｈｍｉｔｚ 及び Ｒ． Ｈｏｅｆｅｒ， Ａｄｄｉｔｉｖｅ ｆｕｅｒ ｗａｅｓｓｒｉｇｅ Ｓｙｓｔｅｍｅ ｕｎｄ ｕｍｗｅｌｔｆｒｅｕｄｌｉｃｈｅ Ｌａｃｋｅ， Ｗｅｌｔ ｄｅｒ Ｆａｒｂｅｎ， ２８−３１（１２ ／ １９９７）に記載された無溶剤ＨＥＵＲ、およびＤＥ−Ａ−４２４２６８７に記載された擬塑性ＨＥＵＲである。
１つの態様において、成分Ｅ）は、コーティング組成物の全成分に基づき、０または０．１〜３．０質量％の量で用いられる。
【００５２】
成分Ｆ）
本発明のコーティング組成物の成分Ｆ）は、充填剤により形成される。適当な充填剤の例は、シリカ砂、重晶石、炭酸カルシウム、珪酸塩、硫酸カルシウム、タルク、カオリン、雲母、長石、金属酸化物、水酸化アルミニウム、ケイ酸アルミニウム、カーボンブラック、グラファイト、硫酸バリウムなどである。充填剤は、コーティング組成物の全成分に基づき５．０〜７０．０質量％の量で使用される。
【００５３】
成分Ｇ）
本発明のコーティング組成物の成分Ｇ）（水）は、０または０．１〜１２．０質量％、好ましくは１．０〜１０．０質量％の量で使用される。
【００５４】
成分Ｈ）
当業者に知られている他の添加剤および／または加工助剤を、本発明のコーティング組成物の成分Ｈ）として用いてよい。その例は、顔料、セメント、砂利、脱気剤、消泡剤、分散助剤、抗沈降剤、促進剤、遊離アミン、流れ制御添加剤、導電率改良剤を含む。
本発明は、レベリングおよび絶縁コンパウンドとしての（特に建設業における）前記コーティング組成物の使用にも関する。床へのコーティング組成物の使用が特に好ましい。
【００５５】
（実施例）
１．使用材料
Ｗａｔｅｒｐｏｘｙ ７５１：エポキシ樹脂エマルションおよび液状標準エポキシ樹脂を硬化するのに用いられる水に溶解した単独アミン付加物（Ｇｏｇｎｉｓ Ｄｅｕｔｓｃｈｌａｎｄ ＧｍｂＨ， Ｄｕｅｓｓｅｌｄｏｒｆ／ＤＥ）
Ｔｗａｒｏｎ １０９４：ポリパラフェニレンテレフタルアミド（Ｔａｗｒｏｎ Ｐｒｏｄｕｃｔｓ ＧｍｂＨ， Ｗｕｐｐｅｒｔａｌ／ＤＥ）、繊維長さ＝１．１〜１．７ｍｍ
Ｂｅｎｔｏｎｅ ＥＷ：高精製易分散性スメクタイトに基づく流動学的添加剤（Ｒｈｅｏｘ Ｉｎｃ．， Ｈｉｇｈｓｔｏｗｎ， ＮＹ／ＵＳＡ）
Ｍｉｌｌｉｓｉｌ Ｗ４：シリカ粉（Ｑｕａｒｚｗｅｒｋｅ ＧｍｂＨ， Ｆｒｅｃｈｅｎ／ＤＥ）
Ｓｃｈｗｅｒｓｐａｔｍｅｈｌ Ｃ １４：硫酸バリウム（Ｓａｃｈｔｌｅｂｅｎ Ｃｈｅｍｉｅ ＧｍｂＨ， Ｄｕｉｓｂｕｒｇ／ＤＥ）
Ｈｅｕｃｏｓｉｎ Ｇｒａｕ（Ｇ３９１１Ｎ型）：顔料組成物（Ｄｒ． Ｈａｎｓ Ｈｅｕｂａｃｈ ＧｍｂＨ， Ｌａｎｇｅｌｓｈｅｉ ｍ／ＤＥ）
Ｄｏｗａｎｏｌ ＴＰＭ：トリプロピレングリコールモノメチルエーテル、異性体混合物（Ｒｅｉｎｉｎｇｈａｕｓ−Ｃｈｅｍｉｅ ＧｍｂＨ， Ｅｓｓｅｎ／ＤＥ）
Ｌｏｘａｎｏｌ ＤＰＮ：開放時間延長用液状エマルション（Ｃｏｇｎｉｓ Ｄｅｕｔｓｃｈｌａｎｄ ＧｍｂＨ， Ｄｕｅｓｓｅｌｄｏｒｆ／ＤＥ）
Ｆｏａｍａｓｔｅｒ ２２３：低臭エマルションペイント用消泡剤（Ｃｏｇｎｉｓ Ｄｅｕｔｓｃｈｌａｎｄ ＧｍｂＨ， Ｄｕｅｓｓｅｌｄｏｒｆ／ＤＥ）
ＤＳＸ １５５０：水性ペイント用非イオン性流動学的添加剤；水／ブトキシジグリコール中のポリウレタンプレポリマー（Ｎｏｐｃｏ）
Ｃｈｅｍ−Ｒｅｓ Ｅ ９７：ビスフェノールＡに基づくエポキシ樹脂（Ｃｏｇｎｉｓ Ｄｅｕｔｓｃｈｌａｎｄ ＧｍｂＨ， Ｄｕｅｓｓｅｌｄｏｒｆ／ＤＥ）
【００５６】
２．処方
（実施例１）（Ｅ１）
表１に示した成分の混合物を、溶解機を用いて成分を順次攪拌することにより調製した。この混合物１００質量部に、Ｃｈｅｍ−ＲｅｓＥ９７（本発明のコーティング組成物の成分Ａ））１４質量部を加えた。
【００５７】
【表１】
2004512395.tif 000004
【００５８】
純粋に完全さの観点から説明しておくと、ある量の水が成分Ｂ）によっても導入されるので、全体として系中に存在する水（本発明のコーティング組成物の成分Ｇ）の量は、表１の最終行に示された量に単純には相当しない。
【００５９】
（比較例１）（Ｃ１）
表２に示した成分の混合物を、溶解機を用いて成分を順次攪拌することにより調製した。この混合物１００質量部に、樹脂 Ｃｈｅｍ−Ｒｅｓ Ｅ ９７（本発明のコーティング組成物の成分Ａ））１４質量部を加えた。
【表２】
2004512395.tif 000005
【００６０】
純粋に完全さの観点から説明しておくと、ある量の水が成分Ｂ）によっても導入されるので、全体として系中に存在する水（本発明のコーティング組成物の成分Ｇ）の量は、表２の最終行に示された量に単純には相当しない。
【００６１】
３．性能特性
実施例１および比較例１の組成物は、表３に示したＤＩＮ標準の試験片の形で硬化された。次いで、機械特性を決定した、結果を表３に示す。
【００６２】
【表３】
2004512395.tif 000006
【００６３】
特に、実施例１の組成物の場合に、以下のことが観測された：
・使用した繊維の沈降が最小であった。
・沈降物はほとんど形成されなかった。
・通常の系および比較例と比較して、硬化されたコーティング組成物は、優れた機械強度および弾性を有していた。
・高い層厚みが容易に達成された。
・コーティング組成物は、成分が組み合わされた後、速やかに自己レベリングした。
【国際公開パンフレット】
2004512395.tif 000007
2004512395.tif 000008
2004512395.tif 000009
2004512395.tif 000010
2004512395.tif 000011
2004512395.tif 000012
2004512395.tif 000013
2004512395.tif 000014
2004512395.tif 000015
2004512395.tif 000016
2004512395.tif 000017
2004512395.tif 000018
2004512395.tif 000019
2004512395.tif 000020
2004512395.tif 000021
2004512395.tif 000022
2004512395.tif 000023
2004512395.tif 000024
2004512395.tif 000025
2004512395.tif 000026
2004512395.tif 000027
2004512395.tif 000028
2004512395.tif 000029
2004512395.tif 000030
2004512395.tif 000031
2004512395.tif 000032
2004512395.tif 000033
2004512395.tif 000034
2004512395.tif 000035
2004512395.tif 000036
【国際調査報告】
2004512395.tif 000037
2004512395.tif 000038
2004512395.tif 000039
2004512395.tif 000040
2004512395.tif 000041
2004512395.tif 000042